Brevet FR2728560A1 — publié le 19960628

La présente invention concerne un additif fibreux pour matériaux à base de ciment, notamment pour mortier ou béton. Elle concerne également des mortiers et des bétons comportant cet additif fibreux, ainsi que des produits réalisés à partir d'eux, et des procédés de fabrication de ces produits. Le terme mortier désigne ici un matériau à base de ciment, sable et eau, sans gravil- lons, alors que le terme de béton désigne un matériau à base de ciment, sable, gravillons et eau. Il est connu des fabricants de béton ou de mortier ou des entreprises de constructions utilisant ces derniers, d'ajouter dans ces matériaux à base de ciment, lors de leur préparation, des fibres de verre ou de roche pour renforcer la structure du matériau une fois coulé et muri. En particulier, l'ajout de fibres dans un béton ou un mortier améliore son comportement ductile après muris- sement. Les fibres de renforcement utilisées peuvent être en particulier des fibres dites 'textiles", obtenues par filage-étirage et rassemblées en fils, ou de la laine de verre ou de roche, obtenue par éjection centrifuge ou au moyen d'un jeu de rouleaux rotatifs. Lors de la gâchée de tels bétons ou mortiers, il est couramment rencontré des difficultés de élangeage entre les agrégats du béton et des fibres du type laine de verre ou laine de roche. En effet, ces fibres se présen- tent sous la forme de balles comportant des paquets de fibres enchevêtrées présentant un volume extérieur im- portant, qui sont difficiles à répartir de manière homo- gène dans le béton ou le mortier lors de sa préparation. De plus, on constate que l'ajout de fibres conduit à une mauvaise maniabilité du matériau due à une réduction de sa fluidité. Pour pallier ce problème, il est fréquent que les utilisateurs ajoutent de l'eau en excès afin de retrouver la fluidité d'origine du béton ou du mortier. Cependant, cette solution nuit à la qualité de l'ouvrage réalisé après murissement, puisque le risque de fissuration est augmenté du fait de la présence excessive d'eau lors de la mise en oeuvre du béton ou du mortier. De plus, il a été constaté que l'ajout de fibres de renforcement tend à diminuer le taux d'air occlus à l'intérieur du béton ou du mortier après murissement. Par ailleurs, il est fréquent d'ajouter dans les matériaux à base de ciment, qu'ils contiennent ou non des fibres de renforcement, des plastifiants chimiques afin d'améliorer leur maniabilité. Il est également connu d'ajouter un produit chimique, d'origine organique et de compositions diverses, tel que des huiles animales et végétales, des agents mouillants ou des savons solubles, afin d'augmenter le taux d'air occlus dans le matériau après murissement. Ce produit chimique est également connu sous le nom d ' entraîneur d ' air. Le taux d'air occlus est particulièrement important pour les caractéristiques des bétons ou des mor- tiers, car un taux d'air occlus élevé procure à l'état frais une meilleure ouvrabilité et une plus grande résis- tance à la ségrégation et, à l'état durci, une meilleure étanchéité et une meilleure résistance au gel et au dégel. L'ajout de plastifiants chimiques ou d'un entraineur d'air conduit à des résultats satisfaisants, mais augmente le coût du béton ou du mortier. La présente invention a pour but de fournir un additif fibreux pour matériau à base de ciment, permettant d'apporter une solution & chacun des problèmes évoqués ci- dessus, et en particulier de permettre d'obtenir un mélange homogène et renforcé par des fibres, de favoriser la fluidité du matériau à base de ciment dans lequel il est ajouté, et dans certains cas, de remplacer totalement ou partiellement un plastifiant chimique et/ou un entrai- neur d'air. A cet effet, l'invention a pour objet un additif fibreux pour matériaux à base de ciment, notamment pour mortier ou béton, caractérisé en ce qu'il comporte de la laine de roche formée de fibres d'un diamètre moyen compris entre 6 et 25 pm et ensimée soit avec une huile minérale soit avec une substance tensio-active seule ou associée à une substance anti-mousse. Les fibres ont notamment un diamètre moyen compris entre 10 et 20 pm. L'invention a en outre pour objet un mortier à extruder, du type comportant du ciment et du sable, caractérisé en ce qu'il comporte un additif fibreux tel que défini précédemment, et en ce que l'ensimage est formé d'huile ou d'une substance tensio-active associée à une substance anti-mousse. Suivant un mode particulier de réalisation, ce mortier comporte en outre des fibres de renforcement du type textile. Par ailleurs, l'invention a pour objet un produit en plaque mince réalisé à partir d'un tel mortier ainsi qu'un procédé de fabrication de ce produit en plaque mince, comportant une étape d'extrusion dudit mortier. De plus, l'invention a également pour objet un mortier sec prêt à l'emploi, notamment mortier à projeter, du type comportant du ciment et du sable, caractérisé en ce qu'il comporte un additif fibreux tel que défini précédemment. En outre, encore un autre objet de 1'invention est un béton du type comportant du ciment, du sable, des gravillons, caractérisé en ce qu'il comporte un additif fibreux tel que défini précédemment. Suivant un mode particulier de l'invention, ce béton, est caractérisé en ce que l'ensimage est formé d'une substance tensio-active seule et en ce que le béton contient au moins 3 %, et de préférence 4 & 7 %, d'air occlus. Un autre objet de l'invention est une glissière latérale de protection pour voie routière réalisée à partir de ce dernier béton. L'invention sera mieux comprise à la lecture de la description qui va suivre, donnée uniquement à titre d 'exemple. L'additif fibreux selon l'invention est formé à base de laine de roche, dont la composition est classique et qui peut, être l'une de celles figurant dans le tableau 1 ci-dessous, donné uniquement à titre d'exemple. TABLEAU 1 % |Laine de roche Laine de roche 1 2 SiO2 41,3 46 Ai23O 13,2 13,7 Fe2O 0,8 3,2 CaO 38,1 22,9 MgO 3,9 10 Na2O 0,4 2,4 K20 0,5 1,5 MnO 0,4 0,2 S03 0,2 0,5 P205 0,1 1,2 TiO2 0,5 0,7 Une composition de type basalte convient égale- ment, à titre de laine de roche particulière, pour la fabrication de l'additif fibreux suivant l'invention. Le diamètre moyen des fibres formant la laine de roche est compris entre 6 et 25 pm, avantageusement entre et 20 pm, et est préférentiellement égal à une valeur voisine de 15 pm. Il est à noter que les laines de roche classiques du commerce ont un diamètre moyen compris entre 3 et 5 pm. Une laine de roche entrant dans la composition de l'additif fibreux est obtenue par exemple en laissant tomber un filet de roche en fusion sur la surface périphé- rique de rouleaux rotatifs à axe horizontal, refroidis à l'eau. Le réglage du diamètre des fibres s'obtient alors par réglage du débit de la roche en fusion et de la vitesse de rotation des rouleaux. Ce procédé d'obtention, connu, permet d'obtenir des fibres ayant une longueur inférieure à quelques centimètres. Il a été obtenu avec ce procédé, lors d'un premier essai, des fibres ayant un diamètre moyen de 11,24 pm pour un écart-type de la dispersion de 7,04, et qui ont été utilisées de manière satisfaisante dans l'additif fibreux. Lors d'un second essai, des fibres ayant un diamètre moyen de 16,70 pm et pour un écart-type de 10,25 ont été obtenues et utilisées également avec succès dans l'additif fibreux. Suivant un premier mode de mise en oeuvre de l'additif fibreux, la laine de roche est ensimée avec une huile minérale, par exemple l'huile disponible dans le commerce sous la marque MULREX ou sous la marque PROREX. Suivant un deuxième mode de réalisation de l'additif fibreux, la laine de roche est ensimée avec une substance tensio-active. Cette substance tensio-active est par exemple une composition à base d'oxyde de laurylamine. Suivant un troisième mode de réalisation, la substance tensio-active est associée, lors de l'ensimage, à une substance anti-mousse telle que du "MOUSSEX 941 PL" commercialisé en France par la Société PROTEX ou du "BEVALOID 770" commercialisé en France par le Groupe RHONE-POULENC. De manière surprenante, il a été constaté que l'additif fibreux suivant l'un ou l'autre des modes de réalisation précédents se mélange facilement et en quan- tité importante dans un béton ou un mortier lors de la gâche. Il est ainsi possible d'ajouter sans difficulté et de manière homogène jusqu'à 300 litres de l'additif fibreux (soit environ 50 kg) dans un mètre-cube de béton ou de mortier. Il est à noter toutefois que les fibres ensimées avec une huile nécessitent un malaxage nettement plus énergique pour obtenir une bonne homogénéité du matériau. Ainsi, il est possible de mettre en oeuvre un béton ou un mortier facile à travailler et avec une répar- tition homogène des fibres sans qu'il soit nécessaire d'ajouter de l'eau en excès. Le béton ou le mortier ainsi formé conserve alors de bonnes qualités mécaniques après murissement. L'additif fibreux selon l'invention peut égale- ment être mis en oeuvre avec un béton ou un mortier comportant des fibres de renforcement minérales classi- ques, c'est-à-dire du type dit textiles. De plus, que le béton ou le mortier contienne ou non des fibres de renforcement textiles, la présence de l'additif fibreux avec ensimage tensio-actif seul améliore sa maniabilité, ce qui permet de réduire la quantité de plastifiant chimique éventuellement ajouté dans celui-ci ou bien même de le supprimer. La combinaison dans un béton, ou surtout dans un mortier, de fibres de renforcement du type textile et de l'additif fibreux selon l'invention permet l'obtention de caractéristiques avantageuses complémentaires. Les fibres de renforcement assurent en effet de bonnes caractéristi- ques du matériau après murissement et en particulier amé- liorent son caractère ductile, alors que l'additif fibreux selon l'invention confère au béton une plage d'élasticité élargie. Dans le cas de l'utilisation d'un additif fibreux dont les fibres sont ensimées par une substance tensio-active seule, c'est-à-dire sans substance antimousse, on constate un accroissement du taux d'air occlus à l'intérieur du béton ou éventuellement du mortier. On constate également une réduction de la valeur du cône d'Abrams (affaissement du cône) lorsque l'additif fibreux est mis en oeuvre, ce qui facilite et rend possible le décoffrage de béton ou de mortier à l'état frais. Le tableau 2 ci-dessous fournit des résultats expérimentaux relatifs au taux d'air occlus et à la valeur du cône d'Abrams, pour deux bétons standards pour glissiè- res d'autoroutes, différant par leurs types d'agrégats. TBLEAU2 béton n' i plastifiant entraîneur additif cône air occl us d'air fibreux d'Abrams béton 0,9 kg/m3 0,6 kg/m3 0 4,7 cm 5,2 % standard béton avec additif 0,9 kg/m3 0 4,5 kg/m3 2 à 3,5 cm6 & 7,5 % fibreux béton n 2 plastifiant entraîneur additif cône air _ d'air fibreux d'Abrams occlus béton 0,9 kg/m3 0,9 kg/m3 0 3 cm 4,5 À standard béton avec additif 0,9 kg/m3 0 3,5 kg/m3 2 à 3 cm 5 & 7,3 % fibreux Ainsi, des bétons ou éventuellement des mortiers à air occlus peuvent avantageusement être mis en oeuvre en ajoutant l'additif fibreux dont l'ensimage est formé d'une substance tensio-active seule, en remplacement partiel ou total des entraîneurs d'air actuellement utilisés. Un tel béton peut être utilisé dans la construction routière, notamment pour réaliser des glissières latérales de sécurité pour autoroutes. L'additif fibreux réduisant la valeur de l'af- faissement mesurée par le "cône d'Abrams", il est possible de décoffrer le béton encore frais. Cette caractéristique permet d'obtenir des gains de productivité importants lors de la réalisation par exemple des glissières latérales précitées, par la technique dite de coffrage glissant. Dans le cas des bétons mis en oeuvre dans des coffrages, l'utilisation de l'additif fibreux permet par ailleurs un écoulement amélioré du béton dans le coffrage, dû à sa bonne fluidité. En particulier, le béton enrobe de manière satisfaisante les ferraillages dans le cas de béton armé et emplit totalement le coffrage, garantissant ainsi un bon état de surface après décoffrage. De même, des mortiers à extruder, par exemple pour la réalisation de produits en forme de plaques minces, peuvent avantageusement recevoir lors de leur gâchage un additif fibreux selon l'invention dont l'ensi- mage est formé d'huile ou d'une substance tensio-active associée à une substance anti-mousse. Avec des taux de 8 & 15 % de l'additif fibreux, on peut obtenir des produits minces de 4 à 6 cm d'épaisseur ayant une résistance en flexion de 12 à 17 MPa. On constate également un accrois- sement possible de la cadence d'extrusion. Il est à noter en outre que l'additif fibreux selon l'invention peut avantageusement être incorporé dans un mortier à projeter adapté pour être appliqué par voie sèche ou voie humide. En effet, on a constaté qu'aucune des fibres formant l'additif ne fait saillie à la surface de la couche déposée par projection. De plus, la présence de fibres améliore la tenue du mortier projeté, notamment lorsqu'il est frais. La propriété précitée d'absence de saillie des fibres à la surface des produits finis s'observe en fait sur tous les produits réalisés à partir de matériaux à base de ciment contenant l'additif fibreux selon 1'inven- tion. De même, l'additif fibreux selon l'invention peut également être incorporé dans des mortiers ou bétons secs vendus prêts à l'emploi, afin de faciliter leur mise en oeuvre en ajoutant de l'eau et/ou d'en améliorer les caractéristiques mécaniques. Il est à noter que les divers produits d'ensi- mage précités peuvent être projetés facilement sur les fibres en cours de réalisation, sans contrainte particu- lière. REVENDICATIONS 1.- Additif fibreux pour matériaux à base de ciment, notamment pour mortier ou béton, caractérisé en ce qu'il comporte de la laine de roche, formée de fibres d'un diamètre moyen compris entre 6 et 25 pm et ensimée soit avec une huile soit avec une substance tensio-active seule ou associée à une substance anti-mousse. 2.- Additif fibreux selon la revendication 1, caractérisé en ce que les fibres ont un diamètre moyen compris entre 10 et 20 pm. 3.- Mortier à extruder, du type comportant du ciment et du sable, caractérisé en ce qu'il comporte un additif fibreux selon la revendication 1 ou 2, et en ce que l'ensimage est formé d'huile ou d'une substance tensio-active associée à une substance anti-mousse. 4.- Mortier selon la revendication 3, caracté- risé en ce qu'il comporte en outre des fibres de renforce- ment du type textile. 5.- Mortier sec prêt à l'emploi, notamment mortier à projeter, du type comportant du ciment et du sable, caractérisé en ce qu'il comporte un additif fibreux selon la revendication 1 ou 2. 6.- Béton du type comportant du ciment, du sable, des gravillons, caractérisé en ce qu'il comporte un additif fibreux selon la revendication 1 ou 2. 7.- Béton suivant la revendication 6, caracté- risé en ce que l'ensimage est formé d'une substance tensio-active seule et en ce que le béton contient au moins 3 %, et de préférence 4 à 7 %, d'air occlus. 8.- Produit en plaque mince réalisé à partir d'un mortier selon la revendication 3 ou 4. 9.- Glissière latérale de protection pour voie routière réalisée à partir d'un béton selon la revendica- tion 7. 10.- Procédé de fabrication d'un produit en plaque mince selon la revendication 8, comportant une étape d'extrusion dudit mortier.